Patent BR-PI1100878-A2 (BR)
Title: Compósitos biocompatíveis hídricos orgânico-inorgânico à base de colágeno e cimento de aluminato de cálcio, para regeneração tecidual, e respectivos processos de obtenção
Inventor: ROSSETTO HEBERT LUÍS
IPC: A61L27/58
Filed: 2011-03-23
Abstract: Compósitos biocompatíveis híbridos orgânicoinorgânico à base de colágeno e cimento de aluminato de cálcio, para regeneração tecidual, e respectivos processos de obtenção, revela o processo de obtenção de compósitos orgânicoinorgânico, à base de colágeno e cimento de aluminato de cálcio, em presença de aditivos e pela influência de tratamentos coadjuvantes; dos respectivos produtos, como arcabouço e membrana, por eles constituídos e seus usos. O cimento de aluminato de cálcio, por sua vez, não é uma alternativa óbvia ao fosfato de cálcio, ou, hidroxiapatita, que geralmente constitui o material inorgânico dos compósitos que dão origem aos arcabouços e membranas atualmente em uso: sua incorporação à matriz de colágeno demanda o projeto da microestrutura dos respectivos compósitos sob o tripé da engenharia de materiais, compatibilizando a porosidade e a resistência mecânica adequada para cada aplicação em particulare pelo período em que se vislumbra a permanência do respectivo compósito em serviço. O material orgânico é constituído por colágeno, transformado em um gel com concentração de colágeno superior a 10 gramas por litro de água e o agente promotor de ligações cruzadas entre as fibrilas de colágeno é, de preferência, a quitosana, com grau de deacetilação de 40 a 100%, em proporção de zero até o triplo do peso de colágeno no gel; e o material inorgânico é constituído por cimento de aluminato de cálcio, com relação molar entre óxido de cálcio (cao> e óxido de alumínio (a12o3) de 3 até 0,5, aditivado por acelerador de pega em proporção o a 1 %, dispersante em proporção de o a 1 %, plastificante em proporção de o a 20% e radiopacificador em proporção de o a 30% em peso do cimento; sendo que a proporção do material inorgânico no compósito é de até 40% e a soma do material orgânico e água no compósito é de, no mínimo, 60% em volume. Endurece em até 2 horas depois da mistura inicial; (b) congelamento da pasta do compásito híbrido recém-endurecida em temperaturas de -20 0c até -80 0c, sendo que a taxa de congelamento varia desde -2 0c/hora até - 40 0c/hora; (c) liofilização do compósito híbrido recém-congelado, por período de tempo de até 72 horas; e (d) secagem em temperatura de até 110 0c por período de tempo suficiente até que a perda de água pelo compósito seja inferior a 0,05 glg de compósito. O processo de obtenção da membrana derivada de compósito híbrido orgânico-inorgânico à base de colágeno e cimento de aluminato de cálcio consiste em: (a) mistura do cimento de aluminato de cálcio aditivado com o gel aquoso de colágeno aditivado, formando uma pasta do compósito híbrido, que endurece em até 2 horas depois da mistura inicial; (b) compactação da pasta do compósito híbrido antes do respectivo endurecimento, por pressões que podem variar desde a atmosférica até 100 kgflcrn2; (c) secagem em temperatura de até 110 0c por um período de tempo suficiente até que a perda de água pelo compósito seja inferior a 0,05 g/g do compósita. Dentre os usos dos produtos obtidos, considerados biocompatíveis, destacam-se a regeneração tecidual em casos clínicos médicos, odontológicos e veterinários e, ainda, como veículos para proteínas, entre as quais as proteínas morfogenéticas ósseas indutoras da formação de tecidos ósseos, ou princípios ativos farmacêuticos, como antibactenanos, fungicidas, antivirais, antiparasitários, anestésicos, antiinflamatórios e antibióticos.